이 경우 가열 은 약 250 ~ 300 ℃ 로 1 차 용융 하 고 , 150 ~ 200 ℃ 로 2 차 용융 함 이 바람직 한데 , 폐 비닐 이나 복합 필름 류 또는 기타 폐합 성 수지 의 특성 상 융점 이 제각기 다른 물질 이 므로 1 차 에서 75 ~ 90 % 용융 시킨 후 2 차 용융 압출기 에서 스 크류 고회 전 믹서 시킴 으로서 폐 자재 를 완전 용융 시킬 수 있 고 , 여기 서 250 ℃ 이하 에서 는 폐 자재 의 용융 이 안 될 수 있 고 300 ℃ 가 넘어가 면 폐 자재 가 소각 될 수 있 으므로 1 차 용융 기회 전 속도 와 2 차 용융 에 회전 속도 를 조절 하 여 사용 함 이 권장 되 고 , 따라서 상기 와 같 은 온도 범위 가 바람직 하 고 , 여기 서 특정 온도 를 선택 하 기 보 다는 상기 와 같 은 일정 범위 로 하 는 것 은 각 폐 자재 의 융점 이 서로 다를 수 있 기 때문 이 다 . 2 차 용융 온도 는 나머지 10 ~ 25 % 를 용융 시키 는 것 이 기 때문 에 가열 온도 가 1 차 보다 낮 아도 된다 .